【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】  柔軟で曲げやすい外科手術用メッシュであって、該メッシュが、
マルチフィラメント糸からなる支持用格子であって、該マルチフィラメント糸が平坦にされるフィラメントを含み、該平坦にされるフィラメントが、該平坦にされるフィラメント間に存在する複数の間質空隙を規定する、支持用格子、および
該マルチフィラメント糸を包み、該複数の間質空隙を囲む、耐感染性マトリックス
を含む、メッシュ。
【請求項２】  前記マトリックスは、前記マルチフィラメント糸の平坦にされるフィラメントの外周を包囲し、該マトリックスは、該平坦にされるフィラメントを構成する素材のヤング係数より低いヤング係数を有する素材から構成される、請求項１に記載の外科手術用メッシュ。
【請求項３】  請求項２に記載の外科手術用メッシュであって、前記マトリックスは、前記平坦にされるフィラメント間に存在する前記複数の間質空隙を実質的に満たす前記マルチフィラメント糸に穿孔する、メッシュ。
【請求項４】  請求項３に記載の外科手術用メッシュであって、前記マトリックスは、ポリエステル、ポリプロピレン、ポリエチレン、ポリウレタン、ポリ（メタ）アクリレート、およびそれらの共重合体からなるグループより選択された重合体からなる、メッシュ。
【請求項５】  請求項１に記載の外科手術用メッシュであって、前記フィラメントは、柔軟な芯と融合可能なシースを有し、
該融合可能なシースが該柔軟な芯を包囲し、および
該融合可能なシースは、該フィラメントを加熱することで該融合可能なシースが前記間質空隙を融合し閉塞することによって、該柔軟な芯の融点よりも低い融合温度を有する、メッシュ。
【請求項６】  請求項５に記載の外科手術用メッシュであって、前記柔軟な芯は、ポリエチレンテレフタレート・ポリエステルからなり、前記融合可能なシースは、ポリエチレンテレフタレート／イソフタレート・コポリエステルからなる、メッシュ。
【請求項７】  前記マルチフィラメント糸が前記支持用格子を形成するために規則正しく間隔を置いた接続部で互いに重なりあっており、該重なり合う糸が前記外科手術用メッシュのもつれ抵抗を高めるために、該接合部で互いに接着している、請求項１に記載の外科手術用メッシュ。
【請求項８】  前記マトリックスが薬品浸透性である、請求項１に記載の外科手術用メッシュ。
【請求項９】  前記マトリックスが該マトリックスに組み込まれる薬品をさらに含み、該マトリックスが移植に続いて該薬品を患者の体内に放出し得る、請求項８に記載の外科手術用メッシュ。
【請求項１０】  前記外科手術用メッシュの厚みが約０．２０ミリより薄い、請求項１に記載の外科手術用メッシュ。
【請求項１１】  前記マルチフィラメント糸が薄くなり得ることで厚みを減らし輪郭を薄くする、請求項１に記載の外科手術用メッシュ。
【請求項１２】  前記マルチフィラメント糸がほぼ楕円状の断面を有する、請求項１に記載の外科手術用メッシュ。
【請求項１３】  請求項１に記載の外科手術用メッシュであって、該メッシュが約５０ミクロンから約４００ミクロンの範囲のサイズを有する細孔を規定する、メッシュ。
【請求項１４】  請求項１に記載の外科手術用メッシュであって、該メッシュが約０．０５ミリメートルから約０．５０ミリメートルの範囲の厚さを有する、メッシュ。
【請求項１５】  請求項１に記載の外科手術用メッシュであって、該メッシュが約０．２０ミリメートルより薄い厚さを有する、メッシュ。
【請求項１６】  請求項１４に記載の外科手術用メッシュであって、前記支持用格子が約５ミリメートルの直径を有する外套針への挿入が可能となるのに十分に薄い、メッシュ。
【請求項１７】  請求項１６に記載の外科手術用メッシュであって、該外科手術用メッシュが広げられた状態で形状記憶を実現するのに十分な温度で十分な時間加熱状態にされる、メッシュ。
【請求項１８】  請求項１６に記載の外科手術用メッシュであって、前記マルチフィラメント糸が形状記憶素材を含む、メッシュ。
【請求項１９】  請求項１８に記載の外科手術用メッシュであって、該外科手術用メッシュが、形状記憶を有する少なくとも１本の糸をさらに含む、メッシュ。
【請求項２０】  請求項１９に記載の外科手術用メッシュであって、前記形状記憶を有する少なくとも１本の糸がニチノールから形成される、メッシュ。
【請求項２１】  請求項１に記載の外科手術用メッシュであって、該外科手術用メッシュが約３００ｐｓｉの裂け強度を有する、メッシュ。
【請求項２２】  柔軟で曲げやすい外科手術用メッシュの製造方法であって、該方法は以下：
マルチフィラメント糸から支持用格子を形成するステップであって、該マルチフィラメント糸が平坦にされるフィラメントを含み、該平坦にされるフィラメントが複数の間質空隙を規定する、ステップ、および
感染物の存在に対して抵抗力を向上するように、該間質間隙が耐感染性マトリックス内で囲まれている該マトリックス内にあるマルチフィラメント糸を包むステップ、
を含む、方法。
【請求項２３】  請求項２２に記載の方法であって、前記包むステップが前記形成するステップの前に行われる、方法。
【請求項２４】  請求項２２に記載の方法であって、前記形成するステップが前記包むステップの前に行われる、方法。
【請求項２５】  前記包むステップが、前記形成するステップの前に前記マルチフィラメント糸の外側に樹脂を付けることを含む、請求項２３に記載の方法。
【請求項２６】  前記樹脂が前記マルチフィラメント糸に浸透し、前記間質空隙を十分充満するように前記支持用格子の外側に十分な量の該樹脂を十分な時間をかけて付ける、請求項２４に記載の方法。
【請求項２７】  前記包むステップが前記支持用格子の形成後、前記マルチフィラメント糸の外側に樹脂を付けることを含む、請求項２４に記載の方法。
【請求項２８】  前記樹脂が前記糸に浸透し、前記間質空隙を十分充満するように前記支持用格子の外側に十分な量の樹脂を十分な時間をかけて付ける、請求項２７に記載の方法。
【請求項２９】  請求項２４に記載の方法であって、前記形成するステップが柔軟な芯と融合可能なシースを含むフィラメントを供給することを含み、
該融合可能なシースが該柔軟な芯を包囲し、該融合可能なシースが該柔軟な芯の融点よりも低い融合温度を有し、
前記包むステップが該融合可能なシースを融合することを含む、方法。
【請求項３０】  前記融合することが、熱エネルギーまたは光波エネルギーの適用から生じる、請求項２９に記載の方法。
【請求項３１】  約１８０℃から約２１０℃の範囲の温度まで前記外科手術用メッシュを加熱することにより前記融合可能なシースが融合される、請求項２９に記載の方法。
【請求項３２】  前記マトリックスが薬品浸透性であり、該マトリックスへ薬剤を取り込む前記ステップをさらに含む、請求項２２に記載の方法。
【請求項３３】  請求項２２に記載の方法であって、予め設定されている厚みに前記外科手術用メッシュをプレスするために圧縮力を加えるステップをさらに含む、方法。
【請求項３４】  請求項２２に記載の方法であって、前記外科手術用メッシュが広げられた状態で形状記憶を実現するのに十分な温度で十分な時間加熱状態にされる前記ステップをさらに含む、方法。
【請求項３５】  請求項２２に記載の方法であって、前記形成するステップが形状記憶材質で作られたフィラメントを提供することを含む、方法。
【請求項３６】  前記形成するステップが、撚れずに分かれているマルチフィラメント糸を提供することを含む、請求項２２に記載の方法。
【請求項３７】  柔軟で曲げやすい外科手術用メッシュであって、該メッシュが、
マルチフィラメント糸からなる支持用格子であって、該マルチフィラメント糸がほぼ楕円状の断面を含み、複数の間質空隙を規定する支持用格子、および
該マルチフィラメント糸を封入し、該複数の間質空隙を包み込む耐感染性マトリックス
を含む、メッシュ。
【請求項３８】  前記マトリックスが前記マルチフィラメント糸の外周を包囲し、該マトリックスが前記マルチフィラメント糸のフィラメントを構成する素材のヤング係数より低いヤング係数を有する素材から構成される、請求項３７に記載の外科手術用メッシュ。
【請求項３９】  請求項３７に記載の外科手術用メッシュであって、前記マトリックスは、存在する複数の間質空隙を実質的に満たす前記マルチフィラメント糸に穿孔する、メッシュ。
【請求項４０】  請求項３９に記載の外科手術用メッシュであって、前記マトリックスは、ポリエステル、ポリプロピレン、ポリエチレン、ポリウレタン、ポリ（メタ）アクリレート、およびそれらの共重合体からなるグループより選択された重合体からなる、メッシュ。
【請求項４１】  請求項３７に記載の外科手術用メッシュであって、前記フィラメントは、柔軟な芯と融合可能なシースとを有し、
該融合可能なシースは該柔軟な芯を包囲し、および
該融合可能なシースは、該フィラメントを加熱することで該融合可能なシースが前記間質空隙を融合し閉塞することによって、融合可能な芯の融点よりも低い融合温度を有する、メッシュ。
【請求項４２】  請求項４１に記載の外科手術用メッシュであって、前記柔軟な芯がポリエチレンテレフタレート・ポリエステルからなり、前記融合可能なシースがポリエチレンテレフタレート／イソフタレート・コポリエステルからなる、メッシュ。
【請求項４３】  前記マルチフィラメント糸が前記支持用格子を形成するために規則正しく間隔を置いた接続部で互いに重なりあっており、該重なり合う糸が前記外科手術用メッシュのもつれ抵抗を高めるために、該接合部で互いに接着している、請求項３７に記載の外科手術用メッシュ。
【請求項４４】  前記マトリックスが薬品浸透性である、請求項３７に記載の外科手術用メッシュ。
【請求項４５】  前記マトリックスが該マトリックスに組み込まれる薬品をさらに含み、該マトリックスが移植に続いて該薬品を患者の体内に放出し得る、請求項４４に記載の外科手術用メッシュ。
【請求項４６】  前記外科手術用メッシュの厚みが約０．２０ミリより薄い、請求項３７に記載の外科手術用メッシュ。
【請求項４７】  前記マルチフィラメント糸が薄くなり得ることで厚みを減らし輪郭を薄くする、請求項３７に記載の外科手術用メッシュ。
【請求項４８】  前記マルチフィラメント糸が平坦にされるフィラメントを有する、請求項３７に記載の外科手術用メッシュ。
【請求項４９】  請求項３７に記載の外科手術用メッシュであって、前記支持用格子が約５０ミクロンから約４００ミクロンの範囲のサイズを有する細孔を規定する、メッシュ。
【請求項５０】  請求項３７に記載の外科手術用メッシュであって、前記支持用格子が約０．０５ミリメートルから約０．５０ミリメートルの範囲の厚さを有する、メッシュ。
【請求項５１】  請求項３７に記載の外科手術用メッシュであって、前記支持用格子が約０．２０ミリメートルより薄い厚さを有する、メッシュ。
【請求項５２】  請求項５０に記載の外科手術用メッシュであって、前記支持用格子が約５ミリメートルの直径を有する外套針への挿入が可能となるのに十分に薄い、メッシュ。
【請求項５３】  請求項５２に記載の外科手術用メッシュであって、該外科手術用メッシュが広げられた状態で形状記憶を実現するのに十分な温度で十分な時間加熱状態にされる、メッシュ。
【請求項５４】  請求項５２に記載の外科手術用メッシュであって、前記マルチフィラメント糸が形状記憶素材を含む、メッシュ。
【請求項５５】  請求項５２に記載の外科手術用メッシュであって、該外科手術用メッシュが、形状記憶を有する少なくとも１本の糸をさらに含む、メッシュ。
【請求項５６】  請求項５５に記載の外科手術用メッシュであって、前記形状記憶された少なくとも１本の糸がニチノールから形成される、メッシュ。
【請求項５７】  請求項３７に記載の外科手術用メッシュであって、該外科手術用メッシュが約３００ｐｓｉの裂け強度を有する、メッシュ。
【請求項５８】  柔軟で曲げやすい外科手術用メッシュの製造方法であって、該方法は以下：
マルチフィラメント糸から支持用格子を形成するステップであって、該マルチフィラメント糸が複数の間質空隙を規定する、ステップ、
感染物の存在に対してメッシュ抵抗力を向上するように、該間質間隙が耐感染性マトリックス内で囲まれている該マトリックス内にあるマルチフィラメント糸を包むステップ、
該マルチフィラメント糸にほぼ楕円状の断面を与えるステップ
を含む、方法。
【請求項５９】  請求項５８に記載の方法であって、前記包むステップが前記形成するステップの前に行われる、方法。
【請求項６０】  請求項５８に記載の方法であって、前記形成するステップが前記包むステップの前に行われる、方法。
【請求項６１】  前記包むステップが、前記形成するステップの前に前記マルチフィラメント糸の外側に樹脂を付けることを含む、請求項５９に記載の方法。
【請求項６２】  前記樹脂が前記マルチフィラメント糸に浸透し、前記間質空隙を十分充満するように前記支持用格子の外側に十分な量の該樹脂を十分な時間をかけて付ける、請求項６０に記載の方法。
【請求項６３】  前記包むステップが前記支持用格子の形成後、前記糸の外側に樹脂を付けるステップを含む、請求項６０に記載の方法。
【請求項６４】  前記樹脂が前記マルチフィラメント糸に十分浸透し、前記間質空隙を十分充満するように前記支持用格子の外側に十分な量の該樹脂を十分な時間をかけて付ける、請求項６３に記載の方法。
【請求項６５】  請求項５８に記載の方法であって、前記形成するステップが柔軟な芯と融合可能なシースを含むフィラメントを供給することを含み、前記融合可能なシースが前記柔軟な芯を包囲し、前記融合可能なシースが前記柔軟な芯の融点よりも低い融合温度を有し、
前記包むステップが前記融合可能なシースを融合することを含む、方法。
【請求項６６】  前記融合することが、熱エネルギーまたは光波エネルギーの適用から生じる、請求項６５に記載の方法。
【請求項６７】  約１８０℃から約２１０℃の範囲の温度まで前記外科手術用メッシュを加熱することにより前記融合可能なシースが融合される、請求項６５に記載の方法。
【請求項６８】  前記マトリックスが薬品浸透性であり、該マトリックスへ薬剤を取り込む前記ステップをさらに含む、請求項５８に記載の方法。
【請求項６９】  請求項５８に記載の方法であって、予め設定されている厚みに前記外科手術用メッシュをプレスするために圧縮力を加えるステップをさらに含む、方法。
【請求項７０】  請求項５８に記載の方法であって、前記外科手術用メッシュが広げられた状態で形状記憶を実現するのに十分な温度で十分な時間加熱状態にされる前記ステップをさらに含む、方法。
【請求項７１】  請求項５８に記載の方法であって、前記形成するステップが形状記憶材質で作られたフィラメントを提供することを含む、方法。
【請求項７２】  前記形成するステップが、撚れずに分かれているマルチフィラメント糸を提供することを含む、請求項５８に記載の方法。